(57)【要約】【課題】優秀なＰＴＣ特性と低い初期電気抵抗とを兼備し、局部過熱を生じない優れた発熱機能を有し、かつ優れた柔軟性及び良好な形態安定性を有し、かつ厚さの薄い新規な面状発熱体を提供すること。【解決手段】カーボンブラック或いはグラファイト、パラフィン、及び熱可塑性エラストマからなるＰＴＣ導電性組成物が繊維布帛に含侵乃至塗布されて成る面状発熱シートに順次片面もしくは両面に均熱シートが、両面に絶縁フィルムが被覆されてなり、かつ下記▲１▼〜▲４▼の条件を満足するＰＴＣ面状発熱体；  ▲９▼厚さが０．６ｍｍ〜１．２ｍｍの範囲内であること  ▲１０▼Ｄ２５が２５０Ｗ／ｍ２〜５００Ｗ／ｍ２の範囲内であること  ▲１１▼Ｄ２５／Ｄ４５が１．５以下であること  ▲１２▼Ｄ４５／Ｄ８０が７以上であることただし、Ｄ２５、Ｄ４５、Ｄ８０は、それぞれ２５℃、４５℃、８０℃における電力密度を意味する。【選択図】図１
2005150069.tif 000002
【特許請求の範囲】
【請求項１】
カーボンブラック或いはグラファイト、パラフィン、及び熱可塑性エラストマからなるＰＴＣ導電性組成物が繊維布帛に含侵乃至塗布されて成る面状発熱シートに順次片面もしくは両面に均熱シートが、両面に絶縁フィルムが被覆されてなり、かつ下記▲１▼〜▲４▼の条件を満足するＰＴＣ面状発熱体；
▲１▼厚さが０．６ｍｍ〜１．２ｍｍの範囲内であること
▲２▼Ｄ２５が２５０Ｗ／ｍ２〜５００Ｗ／ｍ２の範囲内であること
▲３▼Ｄ２５／Ｄ４５が１．５以下であること
▲４▼Ｄ４５／Ｄ８０が７以上であること
ただし、Ｄ２５、Ｄ４５、Ｄ８０は、それぞれ２５℃、４５℃、８０℃における電力密度を意味する。
【請求項２】
Ｄ２５／Ｄ８０が２０以上であることを特徴とする請求項１記載のＰＴＣ面状発熱体。
【請求項３】
均熱シートが樹脂フィルム／アルミニュウムの積層品であることを特徴とする請求項１もしくは２に記載のＰＴＣ面状発熱体。
【請求項４】
絶縁フィルムがポリエチレンテレフタレートフィルムであることを特徴とする請求項１〜３のいずれかに記載のＰＴＣ面状発熱体。
【請求項５】
ＰＴＣ導電性組成物が更に結晶性熱可塑性樹脂を含有すことを特徴とする請求項１〜４のいずれかに記載のＰＴＣ面状発熱体。
【請求項６】
ＰＴＣ導電性組成物が更に熱硬化性樹脂を含有すことを特徴とする請求項１〜５のいずれかに記載のＰＴＣ面状発熱体。
【請求項７】
ＰＴＣ導電性組成物中のカーボンブラック或いはグラファイトの量が１４重量％〜２２重量％の範囲内であることを特徴とする請求項１〜６のいずれかに記載のＰＴＣ面状発熱体。
【請求項８】
パラフィンの融点が７０℃〜８５℃の範囲内であることを特徴とする請求項１〜７のいずれかに記載のＰＴＣ面状発熱体。
【請求項９】
床暖房用である請求項１〜８のいずれかに記載のＰＴＣ面状発熱体。
【発明の詳細な説明】
【発明の詳細な説明】
【技術分野】
【０００１】  本発明は、ＰＴＣ面状発熱体に関し、特に床暖房用に好適なＰＴＣ面状発熱体に関するものである。
【背景技術】
【０００２】  従来、電気式発熱体として、約１００℃以下の低温領域において自己温度制御性（ＰＴＣ特性：電気抵抗の正温度係数の略であり、温度上昇につれて電気抵抗が大きくなる性質）を有しない抵抗発熱体、たとえばニクロム線を使用した発熱体は広く利用されている。しかし、この発熱体の宿命的欠陥は、温度が、実用上または安全上好ましくない程度の高い領域までに上昇する危険があり、複雑な過熱防止機構が必要であった。また、線状の発熱体であるので、面状発熱体として用いるには、ニクロム線の工夫された配置と高性能な均熱材が必要となる。
また、ＰＴＣ特性を有する導電性塗料をたとえば繊維布帛上に形成し、これを面状発熱体として使用することが知られている。導電性塗料にＰＴＣ特性を付与する付与剤としてパラフィンが知られている。一般的にパラフィンはその融点が低く、６０℃以下であるのが通常である。かかるパラフィンを用いた導電性塗料は、これから得られる面状発熱体が比較的低い温度で軟化してしまうという欠陥を有している。【０００３】  面状発熱体に用いられるパラフィン使いのＰＴＣ導電性塗料は、導電性物質としてのカーボンブラック或いはグラファイト、ＰＴＣ付与剤としてのパラフィン、構造材としての熱可塑性樹脂または熱硬化性樹脂等の樹脂成分、及び溶剤から構成されているものが一般的である。かかるＰＴＣ導電性塗料から面状発熱体を取得する典型的な製法は、該塗料を繊維布帛あるいはフィルム等に塗布し、ついで、熱硬化性樹脂使いの場合は架橋のための焼成、乾燥、及びエイジング等の処理を順次施すという工程からなる。このようにして得られる従来の面状発熱体は、柔軟性に欠けて耐屈曲性に劣り、屈曲を繰り返すことにより亀裂が生じ抵抗を無視し得ないほど変化させてしまうとか、上述した様にパラフィンの融点が低いことに起因して耐熱安定性に欠けるばかりでなく、低すぎる温度でＰＴＣ特性が発揮されるために暖房機能が劣るとか、優秀なＰＴＣ特性を付与せんとすると初期電気抵抗が高くなりすぎ、即ち優秀なＰＴＣ特性と低い初期電気抵抗との兼備が困難であり、結局発熱量の大きな面状発熱体が得られないとか、および長期間使用後の経時変化を免れ得ないものがあるとか等の欠陥を有し面状発熱体の典型的用途である床暖房システムに適するものが極めて少ない。また、高いＰＴＣ倍率の面状発熱体においては、時としてホットラインとかホットスポットと称される局部過熱が生じるという問題がる。
【発明が解決しようとする課題】
【０００４】  従って、本発明の目的は、優秀なＰＴＣ特性と低い初期電気抵抗とを兼備し、しかも局部過熱を生じない高発熱機能を有し、かつ優れた柔軟性及び良好な形態安定性を有し、かつ厚さの薄い新規な面状発熱体を提供することにある。
【課題を解決するための手段】
【０００５】  本発明者らが、鋭意検討した結果、本発明の上記目的は下記の構成を有する本発明によって工業的に有利に達成された。
【０００６】〔１〕カーボンブラック或いはグラファイト、パラフィン、及び熱可塑性エラストマからなるＰＴＣ導電性組成物が繊維布帛に含侵乃至塗布されて成る面状発熱シートに順次片面もしくは両面に均熱シートが、両面に絶縁フィルムが被覆されてなり、かつ下記▲１▼〜▲４▼の条件を満足するＰＴＣ面状発熱体；
▲５▼厚さが０．６ｍｍ〜１．２ｍｍの範囲内であること
▲６▼Ｄ２５が２５０Ｗ／ｍ２〜５００Ｗ／ｍ２の範囲内であること
▲７▼Ｄ２５／Ｄ４５が１．５以下であること
▲８▼Ｄ４５／Ｄ８０が７以上であること
ただし、Ｄ２５、Ｄ４５、Ｄ８０は、それぞれ２５℃、４５℃、８０℃における電力密度を意味する。
〔２〕Ｄ２５／Ｄ８０が２０以上であることを特徴とする上記〔１〕記載のＰＴＣ面状発熱体。
〔３〕均熱シートが樹脂フィルム／アルミニュウムの積層品であることを特徴とする上記〔１〕もしくは〔２〕に記載のＰＴＣ面状発熱体。
（４〕絶縁フィルムがポリエチレンテレフタレートフィルムであることを特徴とする上記〔１〕〜〔３〕のいずれかに記載のＰＴＣ面状発熱体。
〔５〕ＰＴＣ導電性組成物が更に結晶性熱可塑性樹脂を含有すことを特徴とする上記〔１］〜〔４〕のいずれかに記載のＰＴＣ面状発熱体。
〔６〕ＰＴＣ導電性組成物が更に熱硬化性樹脂を含有すことを特徴とする上記〔１〕〜〔５〕のいずれかに記載のＰＴＣ面状発熱体。
〔７〕ＰＴＣ導電性組成物中のカーボンブラック或いはグラファイトの量が１４重量％〜２２重量％の範囲内であることを特徴とする上記〔１〕〜〔６〕のいずれかに記載のＰＴＣ面状発熱体。
〔８〕パラフィンの融点が７０℃〜８５℃の範囲内であることを特徴とする上記〔１〕〜〔７〕のいずれかに記載のＰＴＣ面状発熱体。
〔９〕床暖房用である上記〔１〕〜〔８〕のいずれかに記載のＰＴＣ面状発熱体。
【０００７】  本発明の最大の特徴は、特定のＰＴＣ導電性組成物の採用、複数の温度に於ける電力密度の規定、および厚さの特定等により、優秀なＰＴＣ特性と２５℃における高い電極密度とを兼備し、ホットラインとかホットスポットと称される局部過熱が生じない、優れた発熱機能を有し、かつ優れた柔軟性及び良好な形態安定性を有し、かつ厚さの薄い新規な面状発熱体を提供した点にある。
【発明を実施するための最良の形態】
【０００８】  本発明において、ＰＴＣ導電性組成物は、グラファイト或いはカーボンブラック、パラフィンと熱可塑性エラストマとを含む樹脂成分からなる。かかるＰＴＣ導電性組成物を繊維布帛に含侵乃至塗布する典型的な方法としては、このＰＴＣ導電性組成物と適当量の溶剤との均一混合物からなるＰＴＣ導電性塗料を作り、この塗料を繊維布帛に塗布する方法がとられる。グラファイト或いはカーボンブラックが導電性付与材であり、パラフィンがＰＴＣ付与材であり、そして熱可塑性エラストマは樹脂成分であって、いわゆる構造材としての機能を果たし、これらが固形成分である。ＰＴＣ導電性塗料において、かかる固形成分と溶剤との比を固溶比という。【０００９】  本発明において、カーボンブラック或いはグラファイトが全固形分に対して１４重量％〜２２重量％の範囲内であることが好ましい。この値が１４重量％未満であると、初期電気抵抗が高くなりすぎ、また２２重量％を超えると、所望とするＰＴＣ倍率を得ることが困難となる。カーボンブラック或いはグラファイトは、如何なる種類のものも使用可能である。この導電性物質は、通常、微細粉末状で用いられる。【００１０】  本発明において、パラフィンは、その融点が７０℃〜８５℃の範囲内であることが好ましい。融点が７０℃未満では、耐熱性が劣り、かつ低い温度で軟化する恐れが生じる傾向にあり、８５℃を超えるとＰＴＣ特性が充分発揮される温度が高くなりすぎ、別途温度をコントロールするための工夫が必要となり、床暖房用の面状発熱体として好ましくない。パラフィンの融点の更に好ましい範囲は７５℃〜８５℃の範囲である。パラフィンには製造由来から石炭系と石油系があるが、本発明においてはいずれも採用可能である。
パラフィンのカーボンブラック或いはグラファイトに対する重量比が１．５〜３．５の範囲内であることが好ましく、１．５未満であると、所望のＰＴＣ特性を付与することが困難となり、また３．５を超えるとカーボンブラックの濃度を極端に低下させる結果になり、初期電気抵抗が高くなりすぎてしまう。
本発明において、パラフィンが熱可塑性エラストマを含む樹脂成分及びパラフィンの合計量に対して、４０重量％〜８０重量の範囲内であることが好ましい。この値が４０重量％未満であると所望のＰＴＣ特性を付与することが困難となり、また８０重量％を超えると、構造材としての樹脂成分が少なくなりすぎ、得られる面状発熱体の機械的物性が損なわれる傾向がある。
より好ましい範囲は５０重量％〜７０重量％である。本発明に使用されるパラフィンはイソパラフィン含有量の少ないものが顕著なＰＴＣ特性を得るために好ましい。またパラフィンは微粉末状であることが好ましい。【００１１】  本発明において使用できる熱可塑性エラストマとしては特に制限がなく、例えば、スチレン−ブタジエン−スチレンブロック共重合体、スチレン−イソプレン−スチレンブロック共重合体、スチレン−エチレン・ブチレン−スチレン共重合体、水素添加型スチレン・ブタヂエンランダム共重合体、動的加硫型ポリオレフィン系熱可塑性エラストマ、ポリエステル系熱可塑性エラストマ、ポリアミド系熱可塑性エラストマ、エチレン−酢酸ビニル系熱可塑性エラストマ、ポリ塩化ビニル系熱可塑性エラストマ、フッソゴム系熱可塑性エラストマ、トランス−ポリイソプレン系熱可塑性エラストマ、および塩素化ポリエチレン系熱可塑性エラストマ等が挙げられる。【００１２】  本発明において、樹脂成分として更に結晶性熱可塑性樹脂を併用することができる。かかる併用は、面状発熱体に適度な柔軟性を付与するのに好ましい。この場合、結晶性熱可塑性樹脂の使用量は熱可塑性エラストマに対して３５重量％以下であることが好ましい。３５重量％を超えると、面状発熱体が剛直になりすぎ好ましくないのである。【００１３】  本発明において使用できる結晶性熱可塑性樹脂としては特に制限がなく、例えば、ポリエチレン、ポリプロピレン、ポリアミド、ポリカーボネート、ポリエステル、ポリ塩化ビニル、ポリ塩化ビニリデン、ポリスチレン、ポリウレタン、ポリイミド、変性ポリフェニレンエーテル、ポリスルホン、ポリアリレート、ポリエーテルスルホン、ポリエーテルエーテルケトン、ポリエーテルイミド、ポリフェニレンスルファイド、およびポリパラキシレン等が挙げられる。【００１４】  本発明において、熱可塑性エラストマと結晶性熱可塑性樹脂とは、同じモノマ単位を有するものの組み合わせで使用することが、両者の良好な相溶性の観点から好ましく、即ち、熱可塑性エラストマとしてスチレン−ブタジエン−スチレンブロック共重合体、スチレン−イソプレン−スチレンブロック共重合体、スチレン−エチレン・ブチレン−スチレン共重合体、水素添加型スチレン・ブタヂエンランダム共重合体等のスチレン系熱可塑性エラストマを使用する場合は、結晶性熱可塑性樹脂としてポリスチレンを使用するのが好ましい。【００１５】  本発明において、樹脂成分として更に熱硬化性樹脂を使用することができる。かかる熱硬化性樹脂としては、塗料用として通常用いられるフェノール系樹脂、エポキシ系樹脂、アルキド樹脂、ポリウレタン系樹脂、およびアルキド・メラミン系樹脂等が挙げられる。なかでも、アルキド樹脂およびアルキド・メラミン系樹脂が好ましく用いられる。【００１６】  本発明において、面状発熱シートの片面もしくは両面に均熱シートを被覆する必要がある。均熱シートとしては樹脂フィルム／アルミニュウム積層体が好ましく用いられる。この樹脂フィルムとしてはポリエステルフィルムおよびポリオレフィンフィルム等が用いられるが、ポリエステルフィルムが好ましく用いられる。通常、この均熱シートの樹脂フィルム面を粘着剤もしくは接着剤により発熱シートに被覆する。均熱シートを被覆した後、さらに両面を絶縁フィルムで被覆することが必要である。この絶縁フィルムとしては、ポリエステルフィルム、ポリアミドフィルム及びポリプロピレンフィルム等が挙げられる。なかでもポリエステルフィルムであるポリエチレンテレフタレートフィルムが好ましく用いられる。【００１７】  本発明にかかる面状発熱体はその厚さが０．６ｍｍ〜１．２ｍｍの範囲である必要がある。０．６ｍｍ未満では、所望とする電力密度を得るのが困難となり、又１．２ｍｍを超えると面状発熱体としての応用範囲が狭まり、好ましくない。本発明の面状発熱体は極めて薄いにも拘わらず、高性能であることが特徴のひとつである。
本発明において、Ｄ２５、Ｄ４５、Ｄ８０は、それぞれ２５℃、４５℃、８０℃における電力密度を意味する。
本発明においては、電力密度に関する下記の条件を満足する必要がある。
条件１：Ｄ２５が２５０Ｗ／ｍ２〜５００Ｗ／ｍ２の範囲内であること。
条件２：Ｄ２５／Ｄ４５が１．５以下であること。
条件３：Ｄ４５／Ｄ８０が７以上であること。
Ｄ２５が２５０Ｗ／ｍ２未満であると、初期の発熱量が少なすぎ、対象物を暖める速度が遅くなり好ましくなく、またＤ２５が５００Ｗ／ｍ２を超えると、初期の発熱量が多すぎ、通常の暖房システムでの特定温度たとえば８０℃の発熱量を所望の値に低減することが難しくなり、好ましくない。特に好ましいＤ２５は３００Ｗ／ｍ２〜５００Ｗ／ｍ２の範囲である。また、Ｄ２５／Ｄ４５が１．５を超えると、面状発熱体の発熱能力が使用時間の経過とともに低下しすぎることになり、好ましくない。この値が１．４以下であることがより好ましい。本発明においてはＤ４５／Ｄ８０が７以上である必要があり、７未満であると、面状発熱体を床暖房用等の暖房用に使用する場合に、高温での発熱量が多くなりすぎ、不経済になるばかりでなく、別途温度コントロールを行う工夫が必要となり、好ましくない。この値が１３以上であることがより好ましい。
本発明にあっては、Ｄ２５／Ｄ８０が２０以上なるような充分高いＰＴＣ倍率であることが好ましい。【００１８】  本発明において、上記▲１▼〜▲４▼の条件を満足するＰＴＣ面状発熱体を取得する方法は次の通りである。条件▲１▼である「厚さが０．６ｍｍ〜１．２ｍｍの範囲内であること」という条件は、繊維布帛の厚み調整とＰＴＣ導電性組成物の含侵乃至塗布の量の調整、均熱シート及び絶縁フィルムの厚み調整等とにより達成することができる。【００１９】  条件▲１▼を満足した上で、条件▲２▼「Ｄ２５が２５０Ｗ／ｍ２〜５００Ｗ／ｍ２の範囲内であること」、条件▲３▼「Ｄ２５／Ｄ４５が１．５以下であること」、及び条件▲４▼「Ｄ４５／Ｄ８０が７以上であること」をすべて満足させるためには、まず第一に、カーボンブラック或いはグラファイト、パラフィン、熱可塑性エラストマからなるＰＴＣ導電性組成物の特定、繊維布帛の特定及び繊維布帛へのＰＴＣ導電性組成物の含侵量乃至塗布量の特定等の好適な組み合わせが必要であり、ＰＴＣ導電性組成物の特定に関しては、▲１▼パラフィンの融点が７０℃〜８５℃の範囲内であり、▲２▼パラフィンのカーボンブラック或いはグラファイトに対する重量比が１．５〜３．５の範囲内であり、▲３▼パラフィンの熱可塑性エラストマを含む樹脂成分及びパラフィンの合計量に対して４０重量％〜８０重量％の範囲内であり、及び▲４▼カーボンブラックが全固形分に対して１４重量％〜２２重量％の範囲内である、という条件設定が好ましく、繊維布帛としては木綿からなる目の粗い織物が好ましく、またＰＴＣ導電性組成物の含侵乃至塗布の量の特定は、ＰＴＣ導電性組成物の電気抵抗に関する特性と連動して調整することが必要であり、抵抗が低いＰＴＣ導電性組成物である場合は含侵量乃至塗布量を少なく、逆の場合は含侵量乃至塗布量を多くする必要がある。【００２０】  本発明において、ＰＴＣ導電性組成物を繊維布帛に含侵乃至塗布するには、典型例はＰＴＣ導電性塗料を使用する方法である。ＰＴＣ導電性塗料の製法は特に制限を受けないが、典型的な製法は次の通りである。すなわち、次の順序の工程により製造される。（１）加熱された攪拌容器に芳香族の溶剤を入れ、４０〜６０℃の温度まで加熱する、（２）結晶性熱可塑性樹脂及び熱可塑性エラストマからなる樹脂成分を加える、（３）パラフィンを添加し、すべての固形分が溶解乃至十分分散するまで、攪拌を続ける、（４）カーボンブラックまたはグラファイトの導電性微細粉体を加え、滑らかなペーストが形成されるまで攪拌する、そして、（５）そのペーストを、この導電性微細粉体の実質的に均一な分散体となるまで混練する。【００２１】  このＰＴＣ導電性塗料から面状発熱体を得る方法としては繊維シートに該塗料を塗布・焼成する方法が典型的である。繊維シートに塗布・焼成する方法について詳述すると、繊維シートとしての繊維布帛には、予め電極線を内包するものを用いるのが好ましく、またかかる繊維布帛としては、綿、ポリエステル系繊維、ポリアミド系繊維、アクリル系繊維、ビニロン系繊維等、又はこれらのうち少なくとも１種を含む紡績糸、又は混繊糸等よりなる繊維糸条を経糸及び／又は緯糸に配し、その経糸及び又は緯糸の一���に銅線又はこれに代わる良導電性線条物を所定間隔で配置した繊維織物が挙げられる。焼成のための加熱方法としては、たとえば、遠赤外線照射、マイクロウエーブ照射、誘電加熱等が利用出来るが、これらに限定されるものではなく、適切な温度管理が可能なものであればよく、また、導電性塗料の溶媒の発散速度に塗膜の表面と内部とで差ができない方法が好ましい。【００２２】  本発明にかかる面状発熱体の典型的構造を示すのが図１である。図１において、それぞれ、１は発熱シート、２は電極、３は電源線、４及び５は均熱シート、６及び７は絶縁フィルムである。２５０ｍｍ幅の発熱シートの両端部と中央部とに電極が設けられている。２本の電源線が電極に接続される。発熱シートの両面（裏面は図示されず）を均熱シートで被覆し、更に絶縁フィルムで被覆する。発熱シートの長さは、典型的仕様では６００ｍｍ、１７５０ｍｍ、２６５０ｍｍである。例えば、６帖用は１７５０ｍｍの長さのものを１０枚、８帖用は２６５０ｍｍのものを１０枚、１２帖用は２６５０ｍｍのものを１５枚、キッチン・トイレ用は６００ｍｍのものを３枚、それぞれ連結される。【００２３】  本発明にかかるＰＴＣ面状発熱体は、種々な用途、例えば暖房用床パネル、ビニールハウス用暖房機器、除霜・水凍結防止ヒーター、調理器、融雪機器、便座装置、屋外用座席、および植物乾燥器等に好適に用いられる。
【実施例】
【００２４】  以下、実施例により本発明を更に具体的に説明するが、本発明はこの実施例に限定されるものではない。【００２５】〔実施例１〕
アセチレンブラック（電気化学社製：デンカブラック）３ｋｇ、をエチレン／プロピレン／スチレンコポリマー（シェル社製：ＫｒａｔｏｎＧ１７０１）４ｋｇ、ポリスチレン１ｋｇ、融点８３℃のパラフィン７ｋｇ、及びＭＥＫ／キシレン＝２０／８０の混合溶媒１５ｋｇよりなる溶液に添加し、充分撹拌した後、３本ロールにより混練して均一なペーストとした後、これを１．５倍量のキシレンで希釈・撹拌して発熱材を含むコーティング液を調整した。【００２６】  一方、約１ｍｍの間隔で整経したポリエステル／綿混紡糸（２０／２メートル番手）の中に良導電性線条物として２７５ｄｔｅｘ／ｆのポリエステルフィラメント糸の表面に幅約０．３ｍｍの銅箔を巻いたカバーリング糸５本を引き揃えて中央部と両端部に３本の電極を配置し、緯糸にポリエステル／綿混紡糸（２０／２メートル番手）を用いて約１ｍｍ間隔で打ち込んで幅約２５０ｍｍの目の粗い織物を形成し、得られた織物を上記コーティング液に浸漬して、軽くロールで絞った後、加熱乾燥した。かくして、ＰＴＣ導電性の長さ６００ｍｍ面状シートを得た。この発熱シートの両面を２５ミクロンのポリエチレンテレフタレートフィルムに４０ミクロンのアルミニュウム箔を積層させたシートによりポリエチレンテレフタレートフィルムが発熱シート面に接する様に被覆し、ついでポリエチレンフィルム（５０ミクロン）の絶縁フィルムで両面を被覆した。ロールでの絞りの調整および予備実験等により生成する面状発熱体の２５℃における電力密度が約４００Ｗ／ｍ２になるように面状発熱体を作成した。
取得した面状発熱体の特性は下記の通りであった。
▲１▼厚さ：０．７ｍｍ
▲２▼２５℃における電力密度：４１０Ｗ／ｍ２
▲３▼４５℃における電力密度：３００Ｗ／ｍ２
▲４▼８０℃における電力密度：１７Ｗ／ｍ２
従って、Ｄ２５／Ｄ４５は１．３７であり、Ｄ４５／Ｄ８０は１７．６であった。
この面状発熱体は、極めて薄く、柔軟性に富み、発熱性能が抜群であり、しかもＰＴＣ倍率が極めて高く優れた安全性を具備しているものであった。また、この面状発熱体は、ホットラインとかホットスポットと称される局部過熱は全く認められなかった。【００２７】〔実施例２〕
アセチレブラック（電気化学社製：デンカブラック）３．２ｋｇ、をエチレン／プロピレン／スチレンコポリマー（シェル社製：ＫｒａｔｏｎＧ１７０１）３．８ｋｇ、ポリスチレン１．２ｋｇ、融点８３℃のパラフィン６．８ｋｇ、及びＭＥＫ／キシレン＝２０／８０の混合溶媒１５ｋｇよりなる溶液に添加し、充分撹拌した後、３本ロールにより混練して均一なペーストとした後、これを１．５倍量のキシレンで希釈・撹拌して発熱材を含むコーティング液を調整した。【００２８】  実施例１と同じ織物を上記コーティング液に浸漬して、軽くロールで絞った後、加熱乾燥した。かくして、ＰＴＣ導電性の長さ６００ｍｍの面状発熱体を得た。この発熱シートの両面を２５ミクロンのポリエチレンテレフタレートフィルムに４０ミクロンのアルミニュウム箔を積層させたシートによりポリエチレンテレフタレートフィルムが発熱シート面に接する様に被覆し、ついでポリエチレンフィルム（５０ミクロン）の絶縁フィルムで両面を被覆した。ロールでの絞りの調整および予備実験等により生成する面状発熱体の２５℃における電力密度が約４５０Ｗ／ｍ２になるように面状発熱体を作成した。
取得した面状発熱体の特性は下記の通りであった。
▲１▼厚さ：０．６９ｍｍ
▲２▼２５℃における電力密度：４６０Ｗ／ｍ２
▲３▼４５℃における電力密度：３４０Ｗ／ｍ２
▲４▼８０℃における電力密度：２２Ｗ／ｍ２
従って、Ｄ２５／Ｄ４５は１．３５であり、Ｄ４５／Ｄ８０は１５．５であった。
この面状発熱体は、極めて薄く、柔軟性に富み、発熱性能が抜群であり、しかもＰＴＣ倍率が極めて高く優れた安全性を具備しているものであった。また、この面状発熱体は、ホットラインとかホットスポットと称される局部過熱は全く認められなかった。【００２９】〔実施例３〕
アセチレブラック（電気化学社製：デンカブラック）２．７ｋｇ、をエチレン／プロピレン／スチレンコポリマー（シェル社製：ＫｒａｔｏｎＧ１７０１）３．８ｋｇ、ポリスチレン１．２ｋｇ、融点８３℃のパラフィン７．３ｋｇ、及びＭＥＫ／キシレン＝２０／８０の混合溶媒１５ｋｇよりなる溶液に添加し、充分撹拌した後、３本ロールにより混練して均一なペーストとした後、これを１．５倍量のキシレンで希釈・撹拌して発熱材を含むコーティング液を調整した。【００３０】  実施例１と同じ織物を上記コーティング液に浸漬して、軽くロールで絞った後、加熱乾燥した。かくして、ＰＴＣ導電性の長さ６００ｍｍの面状発熱体を得た。この発熱シートの両面を２５ミクロンのポリエチレンテレフタレートフィルムに４０ミクロンのアルミニュウム箔を積層させたシートによりポリエチレンテレフタレートフィルムが発熱シート面に接する様に被覆し、ついでポリエチレンフィルム（５０ミクロン）の絶縁フィルムで両面を被覆した。ロールでの絞りの調整および予備実験等により生成する面状発熱体の２５℃における電力密度が約３７０Ｗ／ｍ２になるように面状発熱体を作成した。
取得した面状発熱体の特性は下記の通りであった。
▲１▼厚さ：０．７１ｍｍ
▲２▼２５℃における電力密度：３６０Ｗ／ｍ２
▲３▼４５℃における電力密度：２６１Ｗ／ｍ２
▲４▼８０℃における電力密度：１３Ｗ／ｍ２
従って、Ｄ２５／Ｄ４５は１．３８であり、Ｄ４５／Ｄ８０は２０．１であった。
この面状発熱体は、極めて薄く、柔軟性に富み、発熱性能が抜群であり、しかもＰＴＣ倍率が極めて高く優れた安全性を具備しているものであった。また、この面状発熱体は、ホットラインとかホットスポットと称される局部過熱は全く認められなかった。
【発明の効果】
【００３１】  本発明によれば、特定のＰＴＣ導電性組成物の採用、複数の温度に於ける電力密度の規定、および厚さの特定等により、優秀なＰＴＣ特性と２５℃における高い電力密度とを兼備し、ホットラインとかホットスポットと称される局部過熱が生じない、優れた発熱機能を有し、かつ優れた柔軟性及び良好な形態安定性を有し、かつ厚さの薄い新規な面状発熱体が提供された。
【図面の簡単な説明】
【図１】本発明に係るＰＴＣ面状発熱体の構造を示す。
【符号の説明】
１：発熱シート
２：電極
３：電源線
４及び５：均熱シート
６及び７：絶縁フィルム
【図１】
2005150069.tif 000003